(57)【要約】【課題】成形加工された多層フィルムに中身を充填し、蓋材によりシールされる包装体に使用される多層フィルムにおいて、幅収縮が抑制され、加熱処理後カール性が抑制された多層フィルム及びそれからなる包装体を提供すること。【解決手段】本発明の多層フィルムは、外ポリアミド系樹脂からなる外層１及び中間層２と、シール層３の少なくとも３層からなる多層フィルムであって、前記外層１及び中間層２の少なくとも１層が、ポリラウリルラクタム又は非晶性ポリアミド樹脂を含有するポリアミド樹脂からなることを特徴とする多層フィルム及びそれからなる包装体。【選択図】図１
2019031039.tif 000002
【特許請求の範囲】
【請求項１】
ポリアミド系樹脂からなる外層及び中間層と、シール層の少なくとも３層からなる多層フィルムであって、前記外層及び中間層の少なくとも１層が、ポリラウリルラクタム又は非晶性ポリアミド樹脂を含有するポリアミド樹脂からなることを特徴とする多層フィルム。
【請求項２】
前記非晶性ポリアミド樹脂を含有するポリアミド系樹脂が、結晶性ポリアミド樹脂０〜４０重量部に、非晶性ポリアミド樹脂が１００〜６０重量部を含有したものである請求項１に記載の多層フィルム。
【請求項３】
前記ポリアミド系樹脂からなる中間層以外に、エチレン−酢酸ビニル共重合体ケン化物層からなる中間層を含む請求項１又は２記載の多層フィルム。
【請求項４】
請求項１〜３のいずれかに記載の多層フィルムを成形し、蓋材とシールしてなる包装体。
【発明の詳細な説明】
【技術分野】
【０００１】
本発明は、多層フィルム及びそれよりなる包装体に関する。
【背景技術】
【０００２】
食品や医薬品等の包装においては、様々な要求性能を満足するために複合化された多層フィルムが多く用いられている。例えば、多層フィルムを真空成形あるいは圧空成形により内容物に適した形に成形したもの（以下、底材と記載する。）と未成形フィルム（以下、蓋材と記載する。）とからなる包装体の場合、底材側には成形性に優れる未延伸フィルムを多層化したものが使用される。一方、蓋材側には一般に印刷が施されるため、少なくとも１層に印刷適性に優れる延伸フィルムを含む多層フィルムが広く用いられている。これら底材及び蓋材に用いられるフィルムの厚みは、成形加工を行うために底材の方が厚い場合が多く、内容物が重量物等である包装体の中には、ＪＩＳの分類ではシートの区分に属する厚み範囲のものもある。
【０００３】
これら包装体に用いられるフィルムへの要求性能としては、ガスバリアー性や耐ピンホール性等が挙げられる。前者は、内容物が酸素ガスにより変質することを防ぐために必要であり、塩化ビニリデン樹脂、ポリビニルアルコール樹脂、エチレン酢酸ビニル共重合体ケン化物（以下、ＥＶＯＨ樹脂と記載する。）及びジアミン単位の９０モル％以上がメタキシリレンジアミン単位であるポリアミド樹脂（ポリメタキシレンアジパミド、ＭＸＤ−６ナイロン）等が好適に用いられる。一方、後者は、流通過程において振動や落下等で製品に与えられる外部応力によってピンホールが発生することを防ぐために必要であり、各種延伸フィルムやポリアミド樹脂を含む多層フィルムが好適に用いられる。（例えば、特許文献１参照。）
【０００４】
これら内容物保護に関する機能以外にも、内容物に対する認識、区別を可能にする透明性、使用時に簡便に開封出来るイージーピール性等、内容物に適した性能が要求され、内容物によってはボイル加熱処理や冷凍保存が可能であることも要求される。ボイル加熱処理は食品の変質や腐敗の原因となる微生物を死滅、除去するために行われたり、食品の調理作業として行われたりする。しかしながら流通過程において、製品に加わる振動、及び落下によってピンホールが発生し、その箇所から外部環境の空気が侵入し、製品に触れ、製品が変色したり、腐敗したりする場合がある。そのため包装材には、振動や落下による衝撃などによるピンホールの発生や破袋しない衝撃強度や耐ピンホール性が要求されている。耐ピンホール性において、従来よりよく用いられている技術として多層フィルムの一層に衝撃強度に優れたナイロン樹脂を使用する方法がとられており、耐熱性の点から最外層として用いられている。しかしながら、ナイロン樹脂の比率を高くするとナイロン樹脂の吸湿による収縮が大きくなり、特に蓋材とのシール部分が大きい場合では商品の見栄えを損ねるカールが発生する問題があり、ナイロン樹脂の比率を低くすると深絞り成形時にナイロン樹脂に裂けが発生する問題がある。またイージーピール性も簡便性を付与し、商品価値を高めるために必要な性能であるが、内容物に油分が含まれ、ボイル等の加熱時間が長い場合にはわずかな振動や衝撃で破袋する場合があり、ボイル時の破袋防止策としてイージーピール強度を上げた場合には開封出来ないという問題がある。
【０００５】
製品の見栄えを悪くしないよう包装体には様々な検討が行われてきている。例えば、特許文献２には外層に５０〜９０重量％の６ナイロンと１０〜５０重量％の非晶性ナイロンとの混合物を用いることでカールが改良することが記載されている。
【０００６】
特許文献３には、中間層に非晶性ポリアミド樹脂を用いることで、ノンボイル用途での耐ピンホール性及びの耐カール性が改善されることが記載されている。また、特許文献４には、外層に非晶性ポリエステル樹脂を用いることで、カール性が改善されることが記載されている。
【先行技術文献】
【特許文献】
【０００７】
【特許文献１】特公平０５−０７５５８４号公報
【特許文献２】特開２０００−６２１１９号公報
【特許文献３】特開２００７−１３６９１４号公報
【特許文献４】特開２０１５−３６１９６号公報
【発明の概要】
【発明が解決しようとする課題】
【０００８】
本発明の目的は、成形加工された多層フィルムに中身を充填し、蓋材によりシールされるボイル用途の包装体に使用される多層フィルムにおいて、保存時にフィルムの幅収縮が抑制され、かつ、カール性及び成形性に優れた多層フィルムを提供することにある。
【課題を解決するための手段】
【０００９】
このような目的は、下記（１）〜（６）に記載の本発明により達成される。即ち本発明は、
（１）ポリアミド系樹脂からなる外層及び中間層と、シール層の少なくとも３層からなる多層フィルムであって、前記外層及び中間層の少なくとも１層が、ポリラウリルラクタム又は非晶性ポリアミド樹脂を含有するポリアミド樹脂からなることを特徴とする多層フィルム、
（２）前記非晶性ポリアミド樹脂を含有するポリアミド系樹脂が、結晶性ポリアミド樹脂０〜４０重量部に、非晶性ポリアミド樹脂が１００〜６０重量部を含有したものである（１）の多層フィルム、
（３）前記ポリアミド系樹脂からなる中間層以外に、エチレン−酢酸ビニル共重合体ケン化物層からなる中間層を含む（１）又は（２）の多層フィルム、
（４）（１）〜（３）のいずれかに記載の多層フィルムを成形し、蓋材とシールしてなる包装体、
である。
【発明の効果】
【００１０】
本発明によれば、成形加工された多層フィルムに中身を充填し、蓋材によりシールされるボイル用途の包装体に使用される多層フィルムにおいて、保存時にフィルムの幅収縮が抑制され、かつ、カール性及び成形性に優れた多層フィルムを提供することが可能となる。
【図面の簡単な説明】
【００１１】
【図１】本発明の多層フィルムの一例を示す断面図である。
【図２】本発明の実施例１〜８、比較例１に用いた多層フィルム７１の断面図である。
【図３】本発明と共に用いられる蓋材の一例を示す断面図である。
【発明を実施するための形態】
【００１２】
以下、本発明の多層フィルムについて詳細に説明する。
本発明の多層フィルムは、ポリアミド系樹脂からなる外層及び中間層と、シール層の少なくとも３層からなる多層フィルムであって、前記外層及び中間層の少なくとも１層が、ポリラウリルラクタム又は非晶性ポリアミド樹脂を含有するポリアミド樹脂からなることを特徴とする多層フィルムである。
【００１３】
まず、多層フィルムについて好適な実施形態に基づいて説明する。
例えば、図１に示すように、多層フィルム７０は、少なくとも外層１と、中間層２と、シール層３とがこの順で積層されてなる。
以下、各層について説明する。
【００１４】
（外層）
外層１は、保存時にフィルムの幅収縮が抑制され、また、底材と蓋材をシールして、ボイル等の加熱処理したときにフランジ部に発生するカールを抑制する機能も有している。外層１に用いられる樹脂は、ポリアミド系樹脂であり、ポリラウリルラクタム又は非晶性ポリアミド樹脂を含有するポリアミド樹脂が好適に用いられる。特に、中間層２がポリラウリルラクタム又は非晶性ポリアミド樹脂を含有するポリアミド樹脂ではない場合は、外層１に用いられるポリアミド樹脂は、ポリラウリルラクタム又は非晶性ポリアミド樹脂を含有するポリアミド樹脂である。これにより、保存時のフィルムの幅収縮が抑制され、かつ、ボイル等の加熱処理後のカール性が抑制されることから、包装体の見栄えを優れたものにすることができる。
【００１５】
前記非晶性ポリアミド樹脂としては、ポリアミド樹脂をＪＩＳ Ｋ７１２１に準じて示差走査熱量計により昇温速度２０℃／分で測定した場合に明確な融解ピーク温度を示さないものであれば特に制限はないが、例えばその主骨格がヘキサメチレンジアミンとテレフタル酸及び／又はイソフタル酸が重合したものが挙げられる。具体的には、ヘキサメチレンジアミン−イソフタル酸の重合体、ヘキサメチレンジアミン−テレフタル酸の重合体、ヘキサメチレンジアミン−テレフタル酸−ヘキサメチレンジアミン−イソフタル酸の共重合体等が挙げられる。これらは、単独あるいは２種以上を併用して用いることができる。
【００１６】
前記ポリアミド系樹脂は、非晶性ポリアミド樹脂以外に結晶性ポリアミド樹脂を含むことができる。結晶性ポリアミド樹脂としては、ポリアミド樹脂をＪＩＳＫ７１２１に準じて示差走査熱量計により昇温速度２０℃／分で測定した場合に明確な融解ピーク温度を示すものであれば特に制限はないが、例えばポリカプラミド（ナイロン−６）、ポリ−ω−アミノヘプタン酸（ナイロン−７）、ポリ−ω−アミノノナン酸（ナイロン−９）、ポリウンデカンアミド（ナイロン−１１）、ポリラウリルラクタム（ナイロン−１２）、ポリエチレンジアミンアジパミド（ナイロン−２、６）、ポリテトラメチレンアジパミド（ナイロン−４、６）、ポリヘキサメチレンアジパミド（ナイロン−６、６）、ポリヘキサメチレンセバカミド（ナイロン−６、１０）、ポリヘキサメチレンドデカミド（ナイロン−６、１２）、ポリオクタメチレンアジパミド（ナイロン−８、６）、ポリデカメチレンアジパミド（ナイロン−１０、８）や、共重合樹脂であるカプロラクタム／ラウリルラクタム共重合体（ナイロン−６／１２）、カプロラクタム／ω−アミノノナン酸共重合体（ナイロン−６／９）、カプロラクタム／ヘキサメチレンジアンモニウムアジペート共重合体（ナイロン−６／６、６）、ラウリルラクタム／ヘキサメチレンジアンモニウムアジペート共重合体（ナイロン−１２／６、６）、エチレンジアミンアジパミド／ヘキサメチレンジアンモニウムアジペート共重合体（ナイロン−２、６／６、６）、カプロラクタム／ヘキサメチレンジアンモニウムアジペート／ヘキサメチレンジアンモニウムセバケート共重合体（ナイロン−６、６／６、１０）、エチレンアンモニウムアジペート／ヘキサメチレンジアンモニウムアジペート／ヘキサメチレンジアンモニウムセバケート共重合体（ナイロン−６／６、６／６、１０）等が挙げられる。これらは、単独あるいは２種以上を併用して用いることができる。
【００１７】
前記ポリアミド系樹脂として好適に用いられる樹脂は、結晶性ポリアミド樹脂０〜４０重量部に非晶性ポリアミド樹脂１００〜６０重量部を含有した樹脂である。非晶性ポリアミド樹脂の含有量が６０重量部未満であると、フィルムの幅収縮抑制効果が低く、底材と蓋材をシールした後にボイルした時に発生するカールを抑制する効果が小さくなってしまう。
【００１８】
このような外層１の厚さは、特に限定されないが、１０〜５０μｍが好ましく、特に２０〜３０μｍが好ましい。厚さが前記範囲内であると、比較的安価で、外観がより優れたフィルムを得ることができる。
【００１９】
（中間層）
中間層２は、底材と蓋材をシールした後にボイルした際にフランジ部に発生するカールを抑制する機能も有している。該中間層２に用いられる樹脂は、ポリアミド系樹脂であって、ポリラウリルラクタム又は非晶性ポリアミド樹脂を含有するポリアミド樹脂が好適に用いられる。特に、外層１が、ポリラウリルラクタム又は非晶性ポリアミド樹脂を含有するポリアミド樹脂でない場合は、中間層２に用いられるポリアミド樹脂は、ポリラウリルラクタム又は非晶性ポリアミド樹脂を含有するポリアミド樹脂である。
【００２０】
前記非晶性ポリアミド樹脂としては、前記外層１に用いられる非晶性ポリアミド樹脂が挙げられる。
【００２１】
本発明の多層フィルムは、ポリアミド系樹脂層からなる中間層２の他に、バリアー性樹脂層を中間層として含有することができる。前記バリアー性樹脂としては、ポリビニルアルコール樹脂、ＥＶＯＨ樹脂、塩化ビニリデン樹脂、及びジアミン成分に芳香環を有するポリアミド樹脂等が挙げられるが、中でもエチレン共重合比率が２４〜４４モル％のＥＶＯＨ樹脂が好適に用いられる。ＥＶＯＨ樹脂のエチレン共重合比率が２４モル％未満では、容器形状への加工性に劣ったり、加熱水や蒸気の影響より酸素バリアー性の低下を起こしやすくなる。一方、エチレン共重合比率が４４モル％を超えると、乾燥状況下における酸素バリアー性が充分でなく、内容物の変質が起こり易くなる。
【００２２】
この他にも、本発明の多層フィルムはフィルムの腰、耐ピンホール性、柔軟性あるいは成形性等を上げる目的でポリアミド系樹脂層からなる中間層２の他に任意の樹脂層を中間層として含有することができる。このような中間層に好適に用いられる樹脂としては、低密度ポリエチレン樹脂（以下、ＬＤＰＥ樹脂と記載する。）、直鎖状低密度ポリエチレン樹脂（以下、ＬＬＤＰＥ樹脂と記載する。）、中密度ポリエチレン樹脂（以下、ＭＤＰＥ樹脂と記載する。）、高密度ポリエチレン樹脂（以下、ＨＤＰＥ樹脂と記載する。）、ポリプロピレン樹脂（以下、ＰＰ樹脂と記載する。）等のポリオレフィン樹脂及びエチレン共重合体であるエチレン−酢酸ビニル共重合体（以下、ＥＶＡ樹脂と記載する。）、エチレン−メチルメタアクリレート共重合体（以下、ＥＭＭＡ樹脂と記載する。）、エチレン−エチルアクリレート共重合体（以下、ＥＥＡ樹脂と記載する。）、エチレン−メチルアクリレート共重合体（以下、ＥＭＡ樹脂と記載する。）、エチレン−エチルアクリレート−無水マレイン酸共重合体（以下、Ｅ−ＥＡ−ＭＡＨ樹脂と記載する。）、エチレン−アクリル酸共重合体（以下、ＥＡＡ樹脂と記載する。）、エチレン−メタクリル酸共重合体（以下、ＥＭＡＡ樹脂と記載する。）、アイオノマー（以下、ＩＯＮ樹脂と記載する。）等のポリオレフィン系樹脂が好適に使用でき、単体あるいは２種類以上を含んでいても良い。なかでも、ＬＬＤＰＥ樹脂、ＩＯＮ樹脂を用いることで、耐ピンホール性をより良好にすることができる。ここで言うＬＬＤＰＥ樹脂とは、メタロセン触媒にて製造されたメタロセン直鎖状低密度ポリエチレン樹脂（ｍＬＬＤＰＥ樹脂）も含むものである。また、ＩＯＮ樹脂の分子鎖間を架橋する金属陽イオンとしてはＮａ+、Ｚｎ２+等があるがいずれのタイプでも良い。さらには、シール層３に隣接するようにポリオレフィン系樹脂層を設けることで、シール層３にイージーピール機能を付与した際のピール強度をより均一にすることができる。
【００２３】
このように、ポリアミド系樹脂からなる中間層２の他に任意の樹脂層を設けることで、バリヤー性、耐ピンホール性やフィルムの腰等を向上することができる。これは、前記中間層２は、硬いもの、鋭利なものによる接触に対する耐性が優れるのに対し、例えばＬＬＤＰＥ樹脂、ＩＯＮ樹脂等は屈曲に対する耐性が優れるため、両層が補完しあって、振動や落下により与えられる外部応力からピンホール発生をより抑制することができるためである。
【００２４】
（シール層）
シール層３は、耐内容物性と蓋材とのシール適性の機能を有している。使用される樹脂としては、ＬＤＰＥ樹脂、ＬＬＤＰＥ樹脂、ＭＤＰＥ樹脂、ＨＤＰＥ樹脂、ＰＰ樹脂、ＥＶＡ樹脂、ＥＭＭＡ樹脂、ＥＥＡ樹脂、ＥＭＡ樹脂、Ｅ−ＥＡ−ＭＡＨ樹脂、ＥＡＡ樹脂、ＥＭＡＡ樹脂、ＩＯＮ樹脂等の樹脂が好適に使用でき、単体あるいは２種類以上を含んでいても良い。なかでも、ＬＬＤＰＥ樹脂、ＥＶＡ樹脂が透明性やシール強度等に優れる点で特に好ましい。
【００２５】
シール層３にはイージーピール機能を付与することができる。イージーピール機能の付与は、例えば、ＥＭＡＡ樹脂あるいはＥＭＭＡ樹脂等のエチレン共重合体１０〜９０重量部にＰＰ樹脂９０〜１０重量部を含有することで達成できる。エチレン共重合体が１０重量部未満ではイージーピール性の効果が少なくなり、９０重量部を越えるとピール強度のばらつきが大きくなってしまう。
【００２６】
（多層フィルム）
図１で例示したような多層フィルム７０では、外層１と、中間層２と、シール層３とを、別々に製造してからラミネーター等により接合して得ても良いが、外層１と、中間層２と、シール層３とを例えば空冷式または水冷式共押出インフレーション法、共押出Ｔダイ法で製膜する方法で得る方法が好ましい。なかでも、共押出Ｔダイ法で製膜する方法が各層の厚さ制御に優れる点で特に好ましい。また、外層１と、中間層２と、シール層３とをそのまま接合しても良いし、接着層を介して接合しても良い。
【００２７】
本発明の多層フィルムにおける各層については、酸化防止剤、スリップ剤、アンチブロッキング剤、帯電防止剤、紫外線吸収剤、樹脂改質剤、染料及び顔料等着色剤、安定剤等の添加剤、フッ素樹脂、シリコンゴム等の耐衝撃性付与剤、酸化チタン、炭酸カルシウム、タルク等の無機充填剤を含有しても良い。また、各樹脂層の間には必要に応じて接着樹脂層を設けることができる。
【実施例】
【００２８】
以下、本発明を実施例及び比較例に基づいて更に詳細に説明するが、本発明はこれらの実施例に限定されるものではない。
（実施例１）
１．多層フィルムの作製
図２に示すように、外層１を構成する樹脂として１２−ナイロン（品番６４３４Ｂ、宇部興産（株）製）と、中間層２４及び２５を構成する樹脂として接着性樹脂（ＮＦ５３６、三井化学(株)製）と、中間層２２及び２３を構成する樹脂として６−ナイロン（品番１０２２Ｂ、宇部興産（株）製）と、中間層２１を構成する樹脂としてＥＶＯＨ樹脂（品番ＦＲ１０１Ｂ、（株）クラレ製）と、シール層３を構成する樹脂としてＬＬＤＰＥ樹脂（品番ＥＬＩＴＥ  ５２２０Ｇ、ダウ・ケミカル(株)製）とを押出し、多層フィルム７１を作製した。多層フィルムの総厚は１５０μｍであった。多層フィルムの総厚に対する、各層の厚さの比率は、外層１が１３％、中間層２４が１５％、中間層２２が８％、中間層２１が７％、中間層２３が８％、中間層２５が９％及びシール層３が４０％であった。
【００２９】
２．スライスハム包装体の作製
得られた多層フィルムを底材として、また、図３に示すように、層４１および４２を構成する樹脂として６−ナイロン（品番１０２２Ｂ、宇部興産（株）製）と、層５１および層５２を構成する樹脂として接着性樹脂（ＮＦ５３６、三井化学(株)製）と、層６を構成する樹脂としてＥＶＯＨ樹脂（品番ＦＲ１０１Ｂ、(株)クラレ製）と、層７１を構成する樹脂としてＥＭＭＡ（品番ＷＤ１０６、住友化学（株）製）と、層７２を構成する樹脂としてＥＭＡＡ（品番Ｎ０９０３ＨＣ、三井・デュポンポリケミカル（株）製）とをＴダイ押出法にて製膜したフィルムと、２軸ポリプロピレンフィルム（ＯＰＰ、厚さ２０μｍ、層８）をドライラミネート法により貼り合わせた多層のフィルム８０のフィルムを蓋材として使用し、深絞り型全自動真空包装機（型番ＦＶ−６３００、大森機械工業(株)製）を用いてスライスハム５０ｇをパックして包装体を作製した。ここでの真空成形時の底材の絞り深さは８ｍｍとした。
【００３０】
（実施例２）
外層１を構成するポリアミド樹脂として、以下のものを用いた以外は実施例１と同様にした。
ポリアミド系樹脂１〔結晶性ポリアミド樹脂（品番１０２２Ｂ、宇部興産(株)製）４０重量部に対し、非晶性ポリアミド樹脂（品番シーラＰＡ  ３４２６、三井・デュポンポリケミカル(株)製）を６０重量部含有した樹脂〕を用いた。
【００３１】
（実施例３）
外層１を構成するポリアミド樹脂として、以下のものを用いた以外は実施例１と同様にした。
ポリアミド系樹脂２〔結晶性ポリアミド樹脂（品番１０２２Ｂ、宇部興産(株)製）３０重量部に対し、非晶性ポリアミド樹脂（品番シーラＰＡ  ３４２６、三井・デュポンポリケミカル(株)製）を７０重量部含有した樹脂〕を用いた。
【００３２】
（実施例４）
外層１を構成する樹脂として、ポリアミド樹脂３〔非晶性ポリアミド樹脂（品番シーラＰＡ  ３４２６、三井・デュポンポリケミカル(株)製）〕を用いた以外は実施例１と同様にした。
【００３３】
（実施例５）
外層１を構成する樹脂として、６−ナイロン（品番１０２２Ｂ、宇部興産(株)製）、中間層２２及び２３を構成する樹脂として、ポリアミド樹脂３〔非晶性ポリアミド樹脂（品番シーラＰＡ  ３４２６、三井・デュポンポリケミカル(株)製）のみ含有した樹脂〕を用いた以外は実施例１と同様にした。
【００３４】
（実施例６）
外層１及び、中間層２２及び２３を構成する樹脂として、ポリアミド樹脂３〔非晶性ポリアミド樹脂（品番シーラＰＡ  ３４２６、三井・デュポンポリケミカル(株)製）〕を用いた以外は実施例１と同様にした。
【００３５】
（比較例１）
外層１を構成するポリアミド樹脂として、６−ナイロン（品番１０２２Ｂ、宇部興産（株）製）を用いた以外は実施例１と同様にした。
【００３６】
各実施例及び各比較例で得られた多層フィルム又は、該多層フィルムを用いた包装体について、以下の評価を行った。評価項目を内容と共に示す。得られた結果を表１に示す。
（幅収縮性）
実施例１〜６及び比較例１の多層フィルムの成形直後シート幅を測定し、６０℃で所定時間保存後のシート幅を測定し、成形前のシート幅（４２５ｍｍ）との差を求めた。なお、表1の値は、成形直後から７０時間経過後の値である。
（突刺強度）
耐突刺性の評価は、突刺強度の測定によって行った。なお、突刺強度は、島津製作所社製の卓上形精密万能試験機（ＡＧＳ−１ｋＮＸ）、先端の丸い針（直径１ｍｍ、Ｒ＝０．５ｍｍ）を用いて、固定した多層フィルムに穴をあけるために必要な強度（Ｎ）を測定した。
【００３７】
（カール性）
スライスハムを包装した各包装体をボイル槽にて９８℃で３０分間の加熱処理を行い、シール部の反りを評価した。評価の各符号は、以下の通りである。
○：良好
×：カール発生
【００３８】
【表１】
2019031039.tif 000003
【００３９】
実施例１〜６の多層フィルムを用いて包装体を製造することにより、幅収縮及びカール性が抑制された包装体を得ることができる。また、実施例１〜６の多層フィルムは、深絞り型全自動真空包装機での成形性にも優れていた。
【産業上の利用可能性】
【００４０】
本発明の多層フィルムは、その多層フィルムを成形した後、中身を充填し、蓋材によりシールされる包装体に使用することで、幅収縮が抑制され、かつ、加熱処理後のカール性が抑制された包装体を得ることができる。また、成形性にも優れているので、加工を容易に行うことができる。
【符号の説明】
【００４１】
１      外層
２      中間層
２１    中間層（ＥＶＯＨ樹脂層またはＭＸＤ−ＮＹ樹脂層）
２２    中間層（ポリアミド系樹脂層）
２３    中間層（ポリアミド系樹脂層）
２４    中間層（接着性樹脂層）
２５    中間層（接着性樹脂層）
３      シール層
４１    Ｎｙ樹脂層
４２    Ｎｙ樹脂層
５１    接着性樹脂
５２    接着性樹脂
６      ＥＶＯＨ樹脂層
７１    ＥＭＭＡ樹脂層
７２    ＥＭＡＡ樹脂層
８      ＯＰＰフィルム
９０    多層フィルム
９１    多層フィルム
１００    蓋材フィルム
【図１】
2019031039.tif 000004
【図２】
2019031039.tif 000005
【図３】
2019031039.tif 000006